우선 , 고형분 농도 0 . 01 ~ 0 . 1 질량 % 의 셀룰로오스 미세섬유 의 수분 산액 100 ㎖ 를 테 프론 ( 등록 상표 ) 제 멤 브레인 필터 로 여과 하 고 , 에탄올 100 ㎖ 로 1 회 , t - 부탄올 20 ㎖ 로 3 회 용매 치환 한다 . 다음 으로 동결 건조 하 고 , 오스뮴 코팅 하 여 시료 로 한다 . 이 시료 에 대해 , 구성 할 섬유 의 폭 에 따라 5000 배 , 10 , 000 배 또는 30 , 000 배 중 어느 하나 의 배 율 로 전자 현미경 SEM 화상 에 의한 관찰 을 실시 한다 . 이 관찰 에서 는 관찰 화상 에 2 개 의 대각선 을 긋 고 , 또한 대각선 의 교점 을 통과 하 는 직선 을 임의 로 3 개 긋 는다 . 그리고 이 3 개 의 직선 과 교착 하 는 합계 100 개 의 섬유 의 폭 을 육안 으로 계측 한다 . 이 계측 값 의 중위 지름 을 섬유 폭 으로 한다 .